(57)【要約】【課題】映写環境に影響されずに明瞭な画像を得ることができ、可撓性を持たせることができると共に、製造コストを削減することが可能となる投影用スクリーンおよびその製造方法を提供する。【解決手段】大気雰囲気中でスピンコーティング等の塗布法を用いて、黒色基板１１の上に、熱硬化型樹脂などの溶剤系材料からなる光学多層膜１２を形成し、光学多層膜１２は、高屈折率膜１２Ｈと低屈折率膜１２Ｌとを交互に積層したものとする。光学多層膜１２の各膜厚は、例えば赤色、緑色および青色の各色の波長領域の光からなる三原色波長域光に対して高反射特性を有すると共に、この三原色波長域光の波長領域以外の少なくとも可視波長域の光に対して高透過特性を有するように設計する。これによりスクリーンに形成される画像のコントラストが高められ、また、製造プロセスにおいて手間や時間がかからなくなる。【選択図】　　　　図１
2004061546.tif 000002
【特許請求の範囲】
【請求項１】
高分子材料からなる基板と、
前記基板の一面に溶剤材料により形成され、特定の波長領域の光に対して高反射特性を有し、前記波長領域以外の少なくとも可視波長領域の光に対して高透過特性を有する光反射層と
を備えたことを特徴とする投影用スクリーン。
【請求項２】
前記光反射層は、特定の波長領域の光に対する反射率が８０％以上であり、前記波長領域以外の少なくとも可視波長領域の光に対する透過率が８０％以上である
ことを特徴とする請求項１記載の投影用スクリーン。
【請求項３】
前記光反射層の溶剤材料は、加熱または紫外線照射により硬化された
ことを特徴とする請求項１記載の投影用スクリーン。
【請求項４】
前記光反射層は、高屈折率膜と、前記高屈折率膜より低い屈折率を有する低屈折率膜とが交互に積層された光学多層膜である
ことを特徴とする請求項３記載の投影用スクリーン。
【請求項５】
前記基板の色は黒色であり、光吸収層としての機能を有している
ことを特徴とする請求項１記載の投影用スクリーン。
【請求項６】
前記基板は透明であり、前記基板における前記光反射層が形成された面とは反対側の面に黒色塗料からなる光吸収層を備えている
ことを特徴とする請求項１記載の投影用スクリーン。
【請求項７】
前記高分子材料は、ポリカーボネイト、ポリエチレンテレフタレート、ポリエチレンナフタレート、ポリエーテルサルフォン、またはポリオレフィンである
ことを特徴とする請求項１記載の投影用スクリーン。
【請求項８】
前記光反射層における前記基板との隣接面とは反対側の面に光拡散層を備えている
ことを特徴とする請求項１記載の投影用スクリーン。
【請求項９】
前記光拡散層はフィルムである
ことを特徴とする請求項８記載の投影用スクリーン。
【請求項１０】
前記特定の波長領域は、赤色光の波長領域、緑色光の波長領域および青色光の波長領域を含む
ことを特徴とする請求項１記載の投影用スクリーン。
【請求項１１】
塗布法を用いて、高分子材料からなる基板の上に、溶剤材料により、特定の波長領域の光に対して高反射特性を有し、前記波長領域以外の少なくとも可視波長領域の光に対して高透過特性を有する光反射層を形成する工程を含む
ことを特徴とする投影用スクリーンの製造方法。
【請求項１２】
前記光反射層は、特定の波長領域の光に対する反射率を８０％以上とし、前記波長領域以外の少なくとも可視波長領域の光に対する透過率を８０％以上とする
ことを特徴とする請求項１１記載の投影用スクリーンの製造方法。
【請求項１３】
前記光反射層の溶剤材料を加熱または紫外線照射によって硬化する
ことを特徴とする請求項１１記載の投影用スクリーンの製造方法。
【請求項１４】
前記光反射層を、高屈折率膜と前記高屈折率膜より低い屈折率を有する低屈折率膜とを交互に積層した光学多層膜とする
ことを特徴とする請求項１３記載の投影用スクリーンの製造方法。
【請求項１５】
エッチング処理を施すことにより、前記光学多層膜の各膜を所望の厚さとする
ことを特徴とする請求項１４記載の投影用スクリーンの製造方法。
【請求項１６】
前記基板の色を黒色とし、光吸収層としての機能を持たせる
ことを特徴とする請求項１１記載の投影用スクリーンの製造方法。
【請求項１７】
前記基板を透明とし、前記基板の下に黒色塗料からなる光吸収層を形成する
ことを特徴とする請求項１１記載の投影用スクリーンの製造方法。
【請求項１８】
前記高分子材料を、ポリカーボネイト、ポリエチレンテレフタレート、ポリエチレンナフタレート、ポリエーテルサルフォン、またはポリオレフィンとする
ことを特徴とする請求項１１記載の投影用スクリーンの製造方法。
【請求項１９】
前記光反射層の上に光拡散層を形成する工程を含む
ことを特徴とする請求項１１記載の投影用スクリーンの製造方法。
【請求項２０】
前記光拡散層をフィルムとする
ことを特徴とする請求項１９記載の投影用スクリーンの製造方法。
【請求項２１】
前記特定の波長領域は、赤色光の波長領域、緑色光の波長領域および青色光の波長領域を含む
ことを特徴とする請求項１１記載の投影用スクリーンの製造方法。
【発明の詳細な説明】
【０００１】
【発明の属する技術分野】
本発明は、光源からの光を受けることにより画像を表示する投影用スクリーンおよびその製造方法に係り、特に反射方式の投影用スクリーンおよびその製造方法に関する。
【０００２】
【従来の技術】
近年、会議等では発表者が資料を提示する手段としてオーバーヘッドプロジェクタやスライドプロジェクタが広く用いられ、一般家庭ではビデオプロジェクタや動画フィルムプロジェクタが普及しつつある。これらプロジェクタ装置では、光源から出力された光が、ライトバルブ（Ｌｉｇｈｔ　Ｖａｌｖｅ　）により空間的に変調されて画像光とされ、この画像光がレンズ等の照明光学系を通じて投影用スクリーン上に投影される。
【０００３】
この種のプロジェクタ装置にはカラー画像を表示させることができるものがあり、光源として三原色である赤色（Ｒｅｄ　＝Ｒ），緑色（Ｇｒｅｅｎ　＝Ｇ），青色（Ｂｌｕｅ＝Ｂ）を含んだ白色光を発するランプが用いられ、ライトバルブとしては透過型の液晶パネルが用いられている。このプロジェクタ装置では、光源から出射された白色光が、照明光学系によって赤色光、緑色光および青色光の各色の光線に分離され、これら光線が所定の光路に収束される。これら光束が液晶パネルにより画像信号に応じて空間的に変調され、変調された光束が光合成部によってカラー画像光として合成され、合成されたカラー画像光が投影レンズにより投影用スクリーンに拡大投射される。
【０００４】
また、最近、カラー画像を表示させることが可能なプロジェクタ装置として、光源に狭帯域三原色光源、例えば三原色の各色の狭帯域光を発するレーザ発振器を用い、ライトバルブに回折格子型ライトバルブ（ＧＬＶ：Ｇｒａｔｉｎｇ　Ｌｉｇｈｔ　Ｖａｌｖｅ　）を用いた装置が開発されている。このプロジェクタ装置では、レーザ発振器により出射された各色の光束が画像信号に応じてＧＬＶにより空間的に変調される。このように変調された光束は前述したプロジェクタ装置と同様にして、光合成部によってカラー画像光として合成され、この合成されたカラー画像光が投影レンズにより投影用スクリーンに拡大投射される。
【０００５】
【発明が解決しようとする課題】
ところで、プロジェクタ装置に用いられる投影用スクリーンは、その背面側から投影光を照射して前面側から見る透過方式と、前面側から投影光を照射しその反射した光を前面側から見る反射方式とに分けられる。いずれの方式においても、視認性の良好なスクリーンを実現するために、明るくて、かつ、コントラストの高い画像を得ることが望まれている。また、収納性を向上させるために、基板材料として高分子材料を用い、この高分子材料の可撓性を利用した投影用スクリーンが望まれている。
【０００６】
しかしながら、明るくて、かつ、コントラストの高い画像が得られると共に、可撓性を有するような投影用スクリーンは実現されていない。例えば、図５に示したような投影用スクリーン１００では、透明層１１２の表面に突起１１２Ａを形成し、この突起１１２Ａの側面には黒色塗料からなる不透明層１１３を形成することにより、スクリーンの表面形状を工夫して、黒レベルを下げて明るさとコントラストを高めている（特許２８８９１５３）。しかし、突起１１２Ａを形成する工程や不透明層１１３を形成する工程等で多くの時間と手間がかかることによって製造コストが高くなり、また、可撓性を得ることができないという問題があった。
【０００７】
また、図６に示したような投影用スクリーン２００は基板２１１を備えており、この基板２１１の上には反射層２１２、光吸収層２１３および拡散層２１４が順次形成されている（特許３１０３８０２）。このような構成を有する投影用スクリーン２００は全ての層に可撓性を持たせているので全体として可撓性を有するが、光吸収層２１３が反射層２１２よりも光の入射面側に形成されており、殆どの入射光が光吸収層２１３に吸収されるために白レベルが下がり、十分な明るさとコントラストを得ることができないという問題があった。
【０００８】
本発明はかかる問題点に鑑みてなされたもので、その目的は、映写環境に影響されずに、明瞭な画像を得ることが可能となるだけでなく、可撓性も得ることができ、また製造コストを削減することが可能となる投影用スクリーンおよびその製造方法を提供することにある。
【０００９】
【課題を解決するための手段】
本発明による投影用スクリーンは、高分子材料からなる基板と、基板の一面に溶剤材料により形成され、特定の波長領域の光に対して高反射特性を有し、前記波長領域以外の少なくとも可視波長領域の光に対して高透過特性を有する光反射層とを備えたものである。
【００１０】
本発明による投影用スクリーンの製造方法は、塗布法を用いて、高分子材料からなる基板の上に、溶剤材料により、特定の波長領域の光に対して高反射特性を有し、前記波長領域以外の少なくとも可視波長領域の光に対して高透過特性を有する光反射層を形成する工程を含むものである。
【００１１】
本発明による投影用スクリーンまたはその製造方法では、塗布法を用いて、高分子材料からなる基板の上に、溶剤材料により、特定の波長領域の光に対して高反射特性を有し、特定の波長領域以外の少なくとも可視波長領域の光に対して高透過特性を有する光反射層を形成するようにしたので、明暗のコントラストが高い画像が得られ、また、製造プロセスにおいて手間と時間がかからなくなる。
【００１２】
【発明の実施の形態】
以下、本発明の実施の形態について、図面を参照して詳細に説明する。
【００１３】
図１は、本発明の一実施の形態に係る投影用スクリーン１０の一部の断面構成を表すものである。この投影用スクリーン１０はいわゆる反射方式のスクリーンである。投影用スクリーン１０は黒色基板１１を備えている。黒色基板１１の上には光反射層として、例えばいわゆる帯域フィルタとしての機能を有する光学多層膜１２が形成されている。この光学多層膜１２は、例えば溶剤系材料により形成されている。これについては後述する。光学多層膜１２の上には光拡散層１３が形成されている。
【００１４】
黒色基板１１は、例えば黒色塗料等を含んだ高分子材料から構成され、例えば厚さが１８８μｍであり、可撓性を有する。高分子材料としては、例えばポリカーボネイト（ＰＣ）、ポリエチレンテレフタレート（ＰＥＴ）、ポリエチレンナフタレート（ＰＥＮ）、ポリエーテルサルフォン（ＰＥＳ）、ポリオレフィン（ＰＯ）が挙げられる。また、この黒色基板１１は黒色塗料を含み黒色となっているので、光学多層膜１２を透過した光を吸収する光吸収層としての機能を有している。これによりスクリーンの黒レベルが高められる。
【００１５】
光学多層膜１２は、高屈折率膜１２Ｈと、高屈折率膜１２Ｈよりも低い屈折率を有する低屈折率膜１２Ｌとが交互に積層されたものである。具体的には、高屈折率膜１２Ｈが、溶剤系材料、例えば熱硬化型樹脂ＪＳＲ製オプスター（ＪＮ７１０２、屈折率１．６８）により形成され、低屈折率膜１２Ｌが、溶剤系材料、例えば熱硬化型樹脂ＪＳＲ製オプスター（ＪＮ７２１５、屈折率１．４１）により形成されている。これにより、光学多層膜１２は可撓性を有する。
【００１６】
光学多層膜１２の各膜厚は、例えば赤色、緑色および青色の各色の波長領域の光からなる三原色波長域光に対して、例えば反射率が８０％以上という高い反射特性を有すると共に、この三原色波長域光の波長領域以外の少なくとも可視波長域の光に対しては、例えば透過率が８０％以上という高い透過特性を有するように設計されている。ここで、光学多層膜１２の各膜厚は、その各膜の厚さをｄ、その各膜の屈折率をｎ、この光学多層膜に入射する入射光の波長をλとすると、各膜の光学的厚さｎｄが入射光の波長λに対して数１に示した式を満足するように設計されている。
【００１７】
【数１】
ｎｄ＝λ（α±１／４）（但し、αは自然数である）
【００１８】
具体的には、高屈折率膜１２Ｈおよび低屈折率膜１２Ｌには前述した屈折率を有する熱硬化型樹脂が用いられ、図２に示したように、赤色光の波長が６４２ｎｍ、緑色光の波長が５３２ｎｍ、および青色光の波長が４５７ｎｍである三原色波長域光に対して、光学多層膜１２が高い反射率、例えば８０％の反射率を有すると共に、この三原色波長域光の波長領域以外の少なくとも可視波長域の光に対しては、例えば反射率が２０％以下という高い透過特性を有するように設計されている。このように設計したことにより、高屈折率膜１２Ｈの厚さが１，　０２３ｎｍ、低屈折率膜１２Ｌの厚さが７８０ｎｍであり、これら高屈折率膜１２Ｈおよび低屈折率膜１２Ｌが交互に９層ずつ積層され、その積層されたものの上に高屈折率膜１２Ｈが積層される。このような構成を有する光学多層膜１２は、三原色波長域光に対して高反射特性を有するのでスクリーンの白レベルが高められる。また、光学多層膜１２は溶剤系材料により形成されることから、可撓性を有する。なお、三原色波長域光の各色光の波長は、本実施の形態に適用されるプロジェクタ装置２０（図３）の光源（レーザ発振器２１）から出射される各色のレーザ光の波長である。
【００１９】
ここで、高屈折率膜１２Ｈおよび低屈折率膜１２Ｌは、上記熱硬化型樹脂に限定されるものではない。高屈折率膜１２Ｈには例えば二酸化チタン（ＴｉＯ２　）系の微粒子が混合された樹脂を用い、屈折率が１．９となるようにしてもよい。低屈折率膜１２Ｌには例えばフッ素系樹脂を用い、屈折率が１．２となるようにしてもよい。このような屈折率を有する材料を用いると合計層数は７層となる。このように高屈折率膜１２Ｈと低屈折率膜１２Ｌとの屈折率の差が大きい程、高屈折率膜１２Ｈおよび低屈折率膜１２Ｌの合計層数が少なくなるので、これらの膜の屈折率差を大きくすることは生産性の観点から好ましい。
【００２０】
光拡散層１３は、例えばマイクロレンズアレー（ＭＬＡ）が形成されたフィルムであり、可撓性を有する。この光拡散層１３では、光学多層膜１２を透過した三原色波長域光が散乱される。これによって、視野角が大きくなり良い視野特性が得られる。なお、光拡散層１３は、例えば直径が数μｍ〜数ｍｍ程度である球状の複数のビーズが等間隔に配列されたものでもよい。これらのビーズは例えばガラスや高分子材料等の透明な材料からなる。更に、光拡散層１３は、所定の媒質中に例えば銀（Ａｇ）や銅（Ｃｕ）等の金属微粒子が分散されたものでもよい。
【００２１】
このように本実施の形態では、スクリーンを構成する黒色基板１１、光学多層膜１２および光拡散層１３の全てが可撓性を有するので、スクリーン自体が可撓性を有する。
【００２２】
次に、このような構成を有する投影用スクリーン１０の製造方法について説明する。まず、黒色塗料を含ませた高分子材料からなる黒色基板１１を用意する。次に、例えば大気雰囲気中でスピンコーティング等の塗布法を用いて、黒色基板１１の上に、溶剤系材料からなる、高屈折率膜１２Ｈと低屈折率膜１２Ｌとを交互に積層して光学多層膜１２を形成する。また、光学多層膜１２の各膜厚は、例えば赤色、緑色および青色の各色の波長領域の光からなる三原色波長域光に対して高反射特性を有すると共に、この三原色波長域光の波長領域以外の少なくとも可視波長域の光に対して高透過特性を有するように設計する。
【００２３】
具体的には、光学多層膜１２は、図２に示したように、赤色光の波長が６４２ｎｍ、緑色光の波長が５３２ｎｍ、および青色光の波長が４５７ｎｍである三原色域光に対して、光学多層膜１２が、例えば８０％という高い反射率を有すると共に、この三原色波長域光の波長領域以外の少なくとも可視波長域の光に対しては、例えば反射率が２０％以下という高い透過特性を有するように設計する。このように設計された光学多層膜１２を形成するために、まず、ヒラノテクシード株式会社製のキャップコータを用いて塗布法によって、黒色基板１１の上に溶剤系材料として熱硬化型樹脂ＪＳＲ製オプスター（ＪＮ７１０２、屈折率１．６８）を塗布し、これに１２０度、１０分間の加熱処理を施すことにより高屈折率膜１２Ｈを形成する。この高屈折率膜１２Ｈの厚さは１，　０２３ｎｍとする。ここで、高屈折率膜１２Ｈの膜厚が１，　０２３ｎｍより大きい場合には、高屈折率膜１２Ｈの反射特性等をモニタしながら、高屈折率膜１２Ｈに例えば酸素プラズマエッチング等のエッチング処理を行うことにより所望の膜厚とする。
【００２４】
次に、高屈折率膜１２Ｈの場合と同様に上記キャップコータを用いて、高屈折率膜１２Ｈの上に、溶剤系材料として熱硬化型樹脂ＪＳＲ製オプスター（ＪＮ７２１５、屈折率１．４１）を塗布し、これに１２０度、６０分間の加熱処理を施すことにより低屈折率膜１２Ｌを形成する。この低屈折率膜１２Ｌの厚さは７８０ｎｍとする。ここで、低屈折率膜１２Ｌの膜厚が７８０ｎｍより大きい場合には、高屈折率膜１２Ｈの場合と同様な手法で、低屈折率膜１２Ｌにエッチング処理を行うことにより所望の膜厚とする。このような工程を繰り返し行い、高屈折率膜１２Ｈおよび低屈折率膜１２Ｌを交互に９層ずつ積層し、この交互に積層したものの上に高屈折率膜１２Ｈを積層する。これにより、図２に示した反射特性を有する光学多層膜１２が形成される。
【００２５】
最後に、光学多層膜１２の上に、例えばマイクロレンズアレー（ＭＬＡ）が形成されたフィルムである光拡散層１３を貼り合わせることによって、図１に示した投影用スクリーン１０が完成する。
【００２６】
このように本実施の形態では、黒色基板１１に光吸収層としての機能を持たせることにより画像の黒レベルを向上させるだけでなく、光学多層膜１２を形成することにより画像の白レベルを向上させることにより、画像の明暗のコントラストを高めて明瞭な画像が得られるようにしたので、従来のように画像の明暗のコントラストを高めるために突起を形成する等してスクリーンの表面形状を工夫することが不要となる。その結果、手間や時間がかからなくなり、これにより製造コストが削減される。
【００２７】
ちなみに、本出願人と同一の出願人は、無機材料からなる光学薄膜を備えた投影用スクリーンを提案している（特願２００２−０７０７９９号）。この光学薄膜は、高屈折率層と、この高屈折率層よりも低い屈折率を有する低屈折率層とを交互に積層したものである。高屈折率層の無機材料としては、例えば五酸化ニオブ（Ｎｂ２　Ｏ５　）、二酸化チタンあるいは五酸化タンタル（Ｔａ２　Ｏ５　）、低屈折率層Ｌの無機材料としては、例えば二酸化シリコン（ＳｉＯ２　）あるいはフッ化マグネシウム（ＭｇＦ２　）が用いられている。このような無機材料からなる光学薄膜は、スパッタリング法などの真空方式を用いて形成する。これに対して、本実施の形態では、大気雰囲気中で塗布法を用いて光学多層膜１２を形成するようにしたので、真空プロセスを用いる場合と比較して製造コストが削減される。
【００２８】
このような構成を有する投影用スクリーン１０は、例えばフロント式のプロジェクタ装置２０のスクリーンとして用いられる。図３は、このプロジェクタ装置２０の概略構成を表すものである。プロジェクタ装置２０は、光源として三原色の各色の波長領域からなる三原色狭帯域光を出射するレーザ発振器２１を備えている。レーザ発振器２１は、例えば波長が６４２ｎｍである赤色光を出射するレーザ発振器２１Ｒ、波長が５３２ｎｍである緑色光を出射するレーザ発振器２１Ｇ、波長が４５７ｎｍである青色光を出射するレーザ発振器２１Ｂから構成されている。
【００２９】
また、プロジェクタ装置２０は、レーザ発振器２１から出射された光を画像光として投影用スクリーン１０に導くための照明光学系として、コリメータレンズ２２、シリンドリカルレンズ２３、ＧＬＶ２４、体積型ホログラム素子２５、ガルバノミラー２６および投影レンズ２７を備えている。コリメータレンズ２２は、赤色光用のコリメータレンズ２２Ｒ、緑色光用のコリメータレンズ２２Ｇ、および、青色光用のコリメータレンズ２２Ｂから構成される。ＧＬＶ２４は、赤色光用のリボン列２４Ｒ、緑色光用のリボン列２４Ｇ、および青色光用のリボン列２４Ｂを備えている。体積型ホログラム素子２５は、第１体積型ホログラム素子２５ａおよび第２体積型ホログラム素子２５ｂから構成されている。
【００３０】
なお、プロジェクタ装置２０では、レーザ発振器２１Ｒから出射された赤色光、レーザ発振器２１Ｇから出射された緑色光、レーザ発振器２１Ｂから出射された青色光のそれぞれが、コリメータレンズ２２では各色用のコリメータレンズ２２Ｒ，２２Ｇ，２２Ｂ、ＧＬＶ２４では各色用のリボン列２４Ｒ，２４Ｇ，２４Ｂに入射するようにこれらの構成要素が配置されている。
【００３１】
このような構成を有するプロジェクタ装置２０では、レーザ発振器２１から出射された赤色光、緑色光および青色光の各光は、コリメータレンズ２２を透過することにより平行光となる。このコリメータレンズ２２により平行光となった三原色波長域光は、シリンドリカルレンズ２３の作用によりＧＬＶ２４に集光される。これら集光した三原色波長域光は、画像信号に応じてＧＬＶ２４の各リボン列が駆動されることによって空間的に変調される。
【００３２】
ＧＬＶ２４の作用により変調された三原色波長域光は、シリンドリカルレンズ２３の作用により体積型ホログラム素子２５に集光される。この体積型ホログラム素子２５では、第１体積型ホログラム素子２５ａにより赤色光が回折され、第２体積型ホログラム素子２５ｂにより青色光および赤色光が同じ方向に回折される。また、第１体積型ホログラム素子２５ａおよび第２体積型ホログラム素子２５ｂでは、緑色光が回折されずに直進して透過し、赤色光と同じ方向に出射される。このようにして体積型ホログラム素子２５の作用により、赤色光、緑色光および青色光の各色の光が合成されて、同じ方向に出射される。同じ方向に出射された三原色波長域光は、ガルバノミラー２６により所定の方向に走査され、投影レンズ２７を介して投影用スクリーン１０の前面に投射される。
【００３３】
投影用スクリーン１０では、プロジェクタ装置２０から投射された三原色波長域光とともに外光が、光拡散層１３を通過して光学多層膜１２に入射する。この光学多層膜１２は図２に示したような反射特性を有するので、この光学多層膜１２により三原色波長域光が反射されると共に、三原色波長域光以外の少なくとも可視波長域の光は透過し黒色基板１１に吸収される。光学多層膜１２で反射された三原色波長域光は光拡散層１３に入射し、この光拡散層１４により散乱され、スクリーンの前面に画像が形成される。このとき、黒色基板１１により黒レベルが高められるだけでなく、光学多層膜１２により白レベルが高められるので、明暗のコントラストが高い画像が形成される。
【００３４】
このように本実施の形態では、光学多層膜１２が三原色波長域光に対して高反射特性を有し、三原色波長域光以外の少なくとも可視波長領域の光に対して高透過特性を有するようにしたので、画像の白レベルが高めることができる。よって、映写環境に影響されずに明瞭な画像を得ることが可能となる。また、高分子基板の上に溶剤材料により光学多層膜１２が形成されているので、スクリーンが可撓性を有するようになり、これにより収納性を向上させることが可能となる。
【００３５】
また、黒色基板１１に光吸収層としての機能を持たせることにより画像の黒レベルを向上させるだけでなく光学多層膜１２を形成することにより画像の白レベルを向上させることにより、画像の明暗のコントラストを高めて明瞭な画像が得られるようにしたので、従来のように画像の明暗のコントラストを高めるために突起を形成する等してスクリーンの表面形状を工夫することが不要となる。その結果、手間や時間がかからなくなり、これにより製造コストを削減することが可能となる。更に、塗布法を用いて光学多層膜１２を形成するようにしたので、真空プロセスにより形成する場合と比較して製造コストを削減することができる。
【００３６】
以上、実施の形態を挙げて本発明を説明したが、本発明は上記実施の形態に限定されるものではなく、種々変形が可能である。例えば、上記実施の形態では溶剤系材料として、加熱により硬化する熱硬化型樹脂を用いて光学多層膜１２を形成するようにしたが、紫外線を照射することにより硬化する熱硬化型樹脂を用いるようにしてもよい。
【００３７】
また、上記実施の形態では基板として黒色基板１１を用い、この黒色基板１１に光吸収層の機能を持たせるようにしたが、基板として透明基板３１を用い、この透明基板３１の裏面に別途黒色塗料からなる光吸収層３２を形成するようにしてもよい（図４）。更に、基板として透明基板３１を用い、この透明基板３１の裏面に別途黒色基板を設けるようにしてもよい。
【００３８】
【発明の効果】
以上説明したように請求項１ないし請求項１０のいずれか１項に記載の投影用スクリーンによれば、光反射層が特定の波長領域の光に対して高反射特性を有し、この特定の波長領域の以外の少なくとも可視波長領域の光に対して高透過特性を有するようにしたので、画像の白レベルが高めることが可能となる。従って、映写環境に影響されずに明瞭な画像を得ることができる。また、高分子材料からなる基板の上に、溶剤材料により光反射層が形成されているので、スクリーンが可撓性を有し、これにより収納性を向上させることが可能となる。
【００３９】
また、請求項１１ないし請求項２１のいずれか１項に記載の投影用スクリーンの製造方法によれば、塗布法を用いて光反射層を形成し、画像の白レベルを向上させることにより、画像の明暗のコントラストを高めて明瞭な画像が得られるようにしたので、従来のように画像の明暗のコントラストを高めるために、突起を形成する等してスクリーンの表面形状を工夫することが不要となる。その結果、手間や時間がかからなくなり、これにより製造コストを削減することが可能となる。更に、塗布法を用いて光反射層を形成するようにしたので、真空プロセスにより形成する場合と比較して製造コストを削減することが可能となる。
【図面の簡単な説明】
【図１】本発明の一実施の形態に係る投影用スクリーンの概略構成図である。
【図２】図１に示した投影用スクリーンの光学多層膜の反射特性を表すものである。
【図３】図１に示した投影用スクリーンを用いたプロジェクタ装置の概略構成図である。
【図４】投影用スクリーンの変形例の概略構成図である。
【図５】従来の投影用スクリーンの概略構成図である。
【図６】従来の投影用スクリーンの概略構成図である。
【符号の説明】
１０・・・　投影用スクリーン、１１・・・　黒色基板、１２・・・　光学多層膜、１２Ｈ・・・　高屈折率膜、１２Ｌ・・・　低屈折率膜、１３・・・　光拡散層、２０・・・　プロジェクタ装置、２１，２１Ｒ，２１Ｇ，２１Ｂ・・・　レーザ発振器、２２，２２Ｒ，２２Ｇ，２２Ｂ・・・　コリメータレンズ、２３・・・　シリンドリカルレンズ、２４・・・　ＧＬＶ、２４Ｒ，２４Ｇ，２４Ｂ・・・　リボン列、２５・・・　体積型ホログラム素子、２５ａ・・・　第１体積型ホログラム素子、２５ｂ・・・　第２体積型ホログラム素子、２６・・・　ガルバノミラー、２７・・・　投影レンズ、３１・・・　透明基板、３２・・・　光吸収層
【図１】
2004061546.tif 000003
【図２】
2004061546.tif 000004
【図３】
2004061546.tif 000005
【図４】
2004061546.tif 000006
【図５】
2004061546.tif 000007
【図６】
2004061546.tif 000008